(57)【要約】    【課題】  本発明はかかる問題点に鑑みてなされたものであって、レーザからの熱量を効率的に被溶接材に供給することができ、継手強度に優れ、溶接欠陥の発生がないアルミニウム又はアルミニウム合金材の溶接方法を提供する。    【解決手段】  端部にバリ１ｂ及び２ｂがあるアルミニウム部材１及び２を、バリ１ｂ及び２ｂが内側（重ね合わせ面側）になるようにし、更に、端面１ａと端面１ｂとの境界に段差が生じないように高さを揃えて配置する。次いで、アルミニウム部材１及び２を相互に密着する方向に押圧し、バリ１ａ及び２ａを押しつぶすことにより、アルミニウム部材１及び２の端部を密着させる。そして、この状態で、端面１ａ及び２ａを重ね合わせ面に沿ってレーザ溶接する。【選択図】    図１
2005144457.tif 000002
【特許請求の範囲】
【請求項１】
アルミニウム又はアルミニウム合金からなる複数個の被溶接材を重ね合わせて、その端面を重ね合わせ面に沿ってレーザ溶接する方法において、前記被溶接材の端部のバリが形成された面同士を重ね合わせ、前記被溶接材同士を押圧することにより前記バリを押しつぶした後、前記被溶接材の端面を重ね合わせ面に沿って溶接することを特徴とするアルミニウム又はアルミニウム合金の溶接方法。
【請求項２】
アルミニウム又はアルミニウム合金からなる複数個の被溶接材を重ね合わせて、その端面を重ね合わせ面に沿ってレーザ溶接とアーク溶接とを組み合わせた複合溶接により溶接する方法において、前記被溶接材の端部のバリが形成された面同士を重ね合わせ、前記被溶接材同士を押圧することにより前記バリを押しつぶした後、前記被溶接材の端面を重ね合わせ面に沿って溶接することを特徴とするアルミニウム又はアルミニウム合金の溶接方法。
【発明の詳細な説明】
【技術分野】
【０００１】
本発明は、レーザ溶接又はレーザ溶接とアーク溶接とを組み合わせた複合溶接によるアルミニウム又はアルミニウム合金材（以下、総称してアルミニウム部材という）の溶接方法に関し、特に、アルミニウム部材を重ね合わせ、それらの端面を重ね合わせ面に沿って溶接するへり継手の溶接方法に関する。
【背景技術】
【０００２】
自動車部品等のように、成形加工が施されたアルミニウム部材同士を接合する場合には、アーク溶接法により、脚長を有した重ねすみ肉継手溶接が利用されている。また、近時、ロボット又は半自動溶接等を適用して溶接作業の高効率化及び省力化を図るために、アルミニウム部材の溶接にもＭＩＧ溶接が採用されつつある。しかしながら、ＭＩＧ溶接による施工は、溶接加工速度に限界があるため、生産性が低下する。このため、従来、アルミニウム部材の溶接にＭＩＧ溶接を適用する場合、複数台の溶接機を導入し、且つ複雑な制御システムを構築しなければならなかった。
【０００３】
一方、レーザ溶接及びレーザ溶接とアーク溶接とを併用した複合溶接等の高エネルギー密度溶接は、溶け込みが深く、且つＭＩＧ溶接の数倍の加工速度で溶接することが可能である。このような高エネルギー密度溶接を、前述のアルミニウム合金部材の接合に適用する場合は、深い溶け込み特性を活かしたへり継手溶接形式が有効である（例えば、非特許文献１参照）。
【０００４】
【非特許文献１】「レーザ加工技術」，宮崎俊行、外３名，産業図書株式会社，１９９１年５月，初版，ｐ．９６−９７
【発明の開示】
【発明が解決しようとする課題】
【０００５】
しかしながら、前述の従来の技術には以下に示す問題点がある。図２はレーザ溶接法によりへり継手溶接形式でアルミニウム部材を接合する溶接方法を示す斜視図である。また、図３及び図４は従来の溶接方法における被溶接材の重ね合わせ状態を示す断面図である。図２に示すように、へり継手溶接形式で溶接する場合、被溶接材であるアルミニウム部材１１及び１２を、それらの端面１１ａ及び１１ｂの位置が揃うように密着させて、端面１１ａと端面１２ａとの境界部にレーザ光３を照射して溶接する。このため、シャー切断及びプレス金型等のように、切断面にダレ及びバリが生じる方法で切断されたアルミニウム部材を、ヘリ継手溶接する場合、図３及び図４に示すように、被溶接材であるアルミニウム部材を単に重ね合わせた状態で、レーザ溶接又は複合溶接すると、重ね合わせ部にダレ又はバリがあるため、接合すべき重ね部の密着性が損なわれて、溶接に必要な熱量が材料に供給されず、溶け込み不足、ブローホール欠陥及び割れ欠陥等が生じるという問題点がある。
【０００６】
本発明はかかる問題点に鑑みてなされたものであって、レーザからの熱量を効率的に被溶接材に供給することができ、継手強度に優れ、溶接欠陥の発生がないアルミニウム又はアルミニウム合金材の溶接方法を提供することを目的とする。
【課題を解決するための手段】
【０００７】
本願第１発明に係るアルミニウム又はアルミニウム合金材の溶接方法は、アルミニウム又はアルミニウム合金からなる複数個の被溶接材を重ね合わせて、その端面を重ね合わせ面に沿ってレーザ溶接する方法において、前記被溶接材の端部のバリが形成された面同士を重ね合わせ、前記被溶接材同士を押圧することにより前記バリを押しつぶした後、前記被溶接材の端面を重ね合わせ面に沿って溶接することを特徴とする。
【０００８】
図５は従来の溶接方法の溶接部を模式的に示す拡大断面図である。本発明者等は、前述の問題点を解決するために鋭意実験研究を行った結果、図５に示すように、ダレの形状はレーザ及びアーク照射面に対して凹状になっているため、この部分にレーザ光を照射すると、被溶接材表面で乱反射が起こり、材料に供給される熱量が減少して溶け込み不足になることが、継手強度の低下及び溶接欠陥の発生の原因であることを見出した。
【０００９】
そこで、本発明においては、被溶接材のダレが形成されている面を外側にし、バリが形成されている面を内側にして重ね合わせ、前記バリを押しつぶすことにより、被溶接材の端面同士の密着性が向上して、レーザ光の乱反射を抑制することができる。その結果、溶け込み深さが増し継手強度を向上させることができると共に、溶接欠陥の発生を抑制することができる。また、従来の重ねすみ肉形式の溶接方法よりも高速度で溶接加工することができ、生産効率を向上させることができるため、アルミニウム部材の適用範囲を拡大することができ、構造物の軽量化及び省エネルギー化へ大きく寄与することができる。
【００１０】
本願第２発明に係るアルミニウム又はアルミニウム合金材の溶接方法は、アルミニウム又はアルミニウム合金からなる複数個の被溶接材を重ね合わせて、その端面を重ね合わせ面に沿ってレーザ溶接とアーク溶接とを組み合わせた複合溶接により溶接する方法において、前記被溶接材の端部のバリが形成された面同士を重ね合わせ、前記被溶接材同士を押圧することにより前記バリを押しつぶした後、前記被溶接材の端面を重ね合わせ面に沿って溶接することを特徴とする。
【００１１】
本発明においては、被溶接材のダレが形成されている面を外側にし、バリが形成されている面を内側にして重ね合わせ、前記バリを押しつぶすことにより、レーザ溶接とアーク溶接とを組み合わせた複合溶接においても、被溶接材の端面同士の密着性が向上して、レーザ光の乱反射を抑制することができるため、継手強度を向上させ、溶接欠陥の発生を抑制することができる。
【発明の効果】
【００１２】
本発明によれば、被溶接材のバリが形成されている面を重ね合わせ面とし、前記バリを押しつぶすことにより、被溶接材の端面同士の密着性が向上して、レーザ光の乱反射を抑制することができるため、溶け込み深さが増し継手強度を向上させることができると共に、溶接欠陥の発生を抑制することができる。
【発明を実施するための最良の形態】
【００１３】
以下、本発明の実施形態に係るアルミニウム部材の溶接方法について説明する。図１（ａ）及び（ｂ）は本実施形態のアルミニウム部材の溶接方法をその工程順に示す断面図である。本実施形態の溶接方法は、端部にバリがあるアルミニウム部材をへり継手溶接によりレーザ溶接する方法である。先ず、図１（ａ）に示すように、端部にバリ１ｂ及び２ｂがあるアルミニウム部材１及び２を、バリ１ｂ及び２ｂが内側（重ね合わせ面側）になるようにし、端面１ａと端面１ｂとの境界に段差が生じないように高さを揃えて配置する。次いで、アルミニウム部材１及び２を相互に密着する方向に押圧し、バリ１ａ及び２ａを押しつぶす。これにより、バリ１ｂ及び２ｂが方向に関係なく、例えば、蛇腹状につぶれ、このバリ１ａ及び２ｂが押しつぶされた部分、即ち、アルミニウム部材１及び２の端部が密着する。そして、図１（ｂ）に示すように、この状態で、端面１ａ及び２ａを重ね合わせ面に沿ってレーザ溶接する。この場合に、溶接線においては、従来のような切断時のダレ及びバリが存在せず、アルミニウム部材１同士が密着している。よって、レーザ溶接の場合の乱反射が生じない。
【００１４】
このように、本実施形態の溶接方法においては、被溶接材のバリに着目し、その凸形状となる部分を活用するため、バリが形成されている面を重ね合わせ面とし、そのバリ部を押しつぶすことで、重ね合わせ部の密着性を向上させる。これにより、被溶接材表面におけるレーザ光の乱反射を抑制して、レーザ光からの熱量を効率的に溶接部に吸収させることができる。このため、溶け込み不足による継手強度の低下を防止でき、溶け込み深さを安定化すると共に、溶接欠陥の発生を防ぐことができる。
【００１５】
なお、本実施形態の溶接方法においては、レーザ溶接法を適用する場合について述べたが、本発明はこれに限定するものではなく、レーザを使用する溶接方法であればよく、例えば、レーザ溶接とアーク溶接とを組み合わせた複合溶接方法でもよい。更に、本実施形態の溶接方法において使用されるレーザ発振機としては、ＹＡＧレーザ、炭酸ガスレーザ及び半導体レーザ等が挙げられるが、これらに限定されるものではい。また、複合溶接方法を適用する場合のアーク溶接方法は、ＴＩＧ及びＭＩＧのいずれの溶接方法でもよい。
【実施例】
【００１６】
以下、本発明の実施例の優れた特性について、本発明の範囲から外れる比較例と比較して説明する。本発明の実施例及び比較例として、シャー切断機により切断された板厚が１．２ｍｍ又は２．４ｍｍのＪＩＳ  Ａ５０５２で規定されているアルミニウム合金板材を、切断面はそのままで、同じ板厚のもの同士で２枚ずつ重ね合わせて、ＹＡＧレーザ溶接とＭＩＧ溶接とを併用した複合溶接にて、へり継手溶接した。その際の溶接条件は、レーザ出力を３ｋＷ、焦点距離を１５０ｍｍとし、焦点位置は素材表面とした。また、ＭＩＧ溶接電流は１８０Ａ、電圧は２０Ｖとし、ＪＩＳ  Ａ５５５４−ＷＶで規定されている直径が１．２ｍｍの溶加材を使用した。更に、シールドガスはアルゴンを使用し、シールドガス流量は３０リットル／分とし、溶接加工速度は３乃至５ｍ／分とした。なお、レーザ光照射位置及びＭＩＧ溶接ワイヤの狙い位置は、いずれも端面の重ね合わせ部分とした。
【００１７】
上述の条件で溶接した結果を下記表１に示す。なお、下記表１に示す評価結果は、板厚より大きいのど厚が得られ、継手性能が十分であった場合を○、のど厚が板厚以下で継手性能に乏しかった場合又は、溶接割れ及びブローホール等の欠陥が発生した場合を×とした。
【００１８】
【表１】
2005144457.tif 000003
【００１９】
上記表１に示すように、被溶接材のバリ部を外側に向けて被溶接材を重ね合わせた比較例１及び比較例２の継手は、のど厚が板厚より少なく、溶接強度が低かった。また、一方のバリ部を重ね合わせ面側に向け、他方のバリ部を外側に向けた比較例３及び比較例４の継手は、板厚と同等ののど厚は得られたが、割れ及びブローホール等の欠陥が発生した。一方、バリ部を両方とも内側（重ね合わせ面側）に向けて、それらを押しつぶして被溶接材同士を密着させた実施例１及び実施例２の継手は、のど厚が板厚より大きく、溶接欠陥のない優れた継手特性が得られた。
【図面の簡単な説明】
【００２０】
【図１】（ａ）及び（ｂ）は本実施形態のアルミニウム部材の溶接方法をその工程順に示す断面図である。
【図２】レーザ溶接法によりへり継手溶接形式でアルミニウム部材を溶接する溶接方法を示す斜視図である。
【図３】従来の溶接方法における被溶接材の重ね合わせ状態を示す断面図である。
【図４】従来の溶接方法における被溶接材の他の重ね合わせ状態を示す断面図である。
【図５】従来の溶接方法の溶接部を模式的に示す拡大断面図である。
【符号の説明】
【００２１】
１、１ａ、２、２ａ、１１、１１ａ、１２、１２ａ：アルミニウム部材
１ａ、２ａ、１１ａ、１２ａ：端面
１ｂ、２ｂ：バリ
３：レーザ光
１４：溶接金属
【図１】
2005144457.tif 000004
【図２】
2005144457.tif 000005
【図３】
2005144457.tif 000006
【図４】
2005144457.tif 000007
【図５】
2005144457.tif 000008